(57)【要約】【課題】ポリ乳酸系重合体を主たる材料とし、非常に高い収縮性を有すると共に、透明性が良好で、且つ、優れたミシン目開封性をもつフルボトルのラベル用熱収縮性フィルムを提供する。【解決手段】Ｄ乳酸とＬ乳酸の構成割合が９５．０：５．０〜８５．０：１５．０または５．０：９５．０〜１５．０：８５．０であるポリ乳酸系重合体を主成分とする熱収縮性フィルムであって、８０℃で１０秒の温水中における該フィルムの主収縮方向の収縮率が７０％以上、主収縮方向と垂直の方向の収縮率が５％以下であり、さらに、主収縮方向と垂直の方向の引き裂き性が１００〜２５０Ｎ／ｍｍで、かつヘーズが７％以下である。【選択図】なし【特許請求の範囲】
【請求項１】
Ｄ乳酸とＬ乳酸の構成割合が９５．０：５．０〜８５．０：１５．０または５．０：９５．０〜１５．０：８５．０であるポリ乳酸系重合体を主成分とする熱収縮性フィルムであって、８０℃で１０秒の温水中における該フィルムの主収縮方向の収縮率が７０％以上、主収縮方向と垂直の方向の収縮率が５％以下であり、さらに、主収縮方向と垂直の方向の引き裂き性が１００〜２５０Ｎ／ｍｍで、かつヘーズが７％以下であることを特徴とする熱収縮性フィルム。
【請求項２】
主収縮方向の延伸倍率が４．０〜６．０倍の範囲であることを特徴とする請求項１に記載の熱収縮性フィルム。
【請求項３】
フルボトル用容器に装着されるラベルに使用されることを特徴とする請求項１または２に記載の熱収縮性フィルム。
【請求項４】
前記フルボトル用容器がガラス瓶、アルミニウム製フルボトル缶、ＰＥＴボトル容器であることを特徴とする請求項３に記載の熱収縮性フィルム。
【発明の詳細な説明】
【技術分野】
【０００１】
本発明は、ポリ乳酸系重合体を主たる材料とする熱収縮性フィルムに関し、特にフルボトル用容器（ガラス瓶，ＰＥＴボトル，フルボトル缶）のラベルに使用される熱収縮性ポリ乳酸系フィルムに関する。更に詳しくは非常に高い収縮性を有すると共に、透明性が良好で、且つ、優れたミシン目開封性をもつフルボトルラベル用の熱収縮性フィルムに関する。
【背景技術】
【０００２】
収縮包装や収縮結束包装、あるいはプラスチック容器のラベル、ガラス瓶の破瓶防止包装やラベル、キャップシール等に広く熱収縮性フィルムが使用されている。その使用目的も単なるディスプレイ効果だけでなく、ファッション性、遮光性、封減性、衛生性、安全性等も要求される中、容器に対するラベル被覆部位も従来の肩口もしくは胴部のみでなく、容器底部から首部あるいは天部まで容器全体にラベルを被覆して使用するフルボトルラベルとしての用途が増えてきている。
また、リサイクルを容易にするため、着色ＰＥＴボトルは敬遠されていることも遮光性、内容物保護の機能を収縮ラベルに求めている状況も全面被覆ラベル用途の方向を助長している。
【０００３】
そこで、このようなフルボトルラベル用途等にはフィルムの機能として、容器首部あるいは天部まで収縮する高収縮性が要求される。
又、環境問題が重視されるようになり、ガラス瓶・ＰＥＴボトル・金属ボトル缶等のリサイクルが要求されている。このような容器等をリサイクルするに当たっては印刷ラベルと容器を分離する必要があるので、ラベルには主収縮方向と垂直の方向に一定のピッチで開封のためのミシン目を設ける。
又、天部キャップを開封する意味でミシン目がダブルで施されたりする。よって、ラベル装着後にミシン目沿いに綺麗に切れるかというミシン目開封性の優れている特性が要求される。
【０００４】
ラベル用熱収縮性フィルムの材質としてはポリ塩化ビニル（ＰＶＣ）、ポリエステル系樹脂、スチレン−ブタジエンブロック共重合体（ＳＢＳ）からなるフィルムが主たる材料として用いられる。
しかし、ＰＶＣ、ＳＢＳは加熱収縮時の収縮斑やしわが少なく、収縮仕上がり性には優れているものの、絶対的収縮量が不足しており、上記のような用途には適さない。また、ＰＶＣ、ＳＢＳ共に自然収縮率が大きい（常温よりやや高い温度、例えば夏場においてフィルムが本来の使用前に収縮してしまうこと）ことから、フィルム設計上の妨げとなっている。そこで、上記用途には一般的にポリエステル系熱収縮性フィルムが使用される。
【０００５】
しかし、ポリエステル系熱収縮性フィルムは自然収縮が少なく、高収縮性も得られ易いものの、ＰＶＣやＳＢＳの熱収縮性フィルムに比べて、ラベル装着後のミシン目開封性が劣るという問題がある。
更にＰＶＣ、ＳＢＳ、ＰＥＴ系熱収縮性フィルムは使用後に自然環境下に棄却されるとその安定性のため分解されることなく残留し、景観を損ない、魚、野鳥等の生活環境を汚染する等の問題を引き起こす。
【０００６】
そこで、高収縮性、ミシン目開封性の優れた品質特性を有し、ゴミの処理等を含む環境問題を生じない分解性重合体からなる材料の一つとしてポリ乳酸系樹脂が挙げられる。ポリ乳酸からなる熱収縮性フィルムについては、例えば、特許文献１において、ポリ乳酸を主成分とする熱可塑性ポリマー組成物からなるラベル用収縮フィルムなどが開示されている。
【０００７】
ところで、ポリ乳酸は、素材本来が有する脆性のため、これをそのままシート状やフィルム状に成形した場合、充分な強度が得られず、実用に供し難しいという課題を抱えていた。特に一軸延伸して一軸収縮性フィルムをポリ乳酸から製造する場合、延伸しない方向の脆性は延伸によって改善されないため、その方向に衝撃を受けた場裂けやすいという課題があった。
【０００８】
その改良方法として、ポリ乳酸系重合体に脂肪族ポリエステルをブレンドする方法が知られている。例えば、特許文献２には、ポリ乳酸系重合体に脂肪族ポリエステルをブレンドすることが開示され、特許文献３には、ポリ乳酸系重合体にポリカプロラクトンをブレンドすることが開示され、また、特許文献４にはポリ乳酸系重合体／脂肪族ポリエステルのブレンド系において、ポリ乳酸系重合体のＬ−乳酸とＤ−乳酸の組成比を調整することが提案されている。
【０００９】
更に、特許文献５や特許文献６には、このようなブレンド系において透明性を確保出来るように、ポリ乳酸系重合体／脂肪族ポリエステルのブレンド系からなる層の外側にポリ乳酸系重合体からなる外側層を積層してなる生分解性熱収縮性フィルムが開示されている。
【００１０】
【特許文献１】特開平５−２１２７９０号公報
【特許文献２】特開平９−１６９８９６号公報
【特許文献３】特開平８−３００４８１号公報
【特許文献４】特開２００１−１１２１４号公報
【特許文献５】特開２００１−４７５８３号公報
【特許文献６】特開２００４−２６８３７２号公報
【発明の開示】
【発明が解決しようとする課題】
【００１１】
本発明は上記問題点を解決するものであり、ポリ乳酸系重合体を主たる材料とする熱収縮性フィルムに関し、特にフルボトル用容器（ガラス瓶，ＰＥＴボトル，フルボトル缶）のラベルに使用される熱収縮性フィルムに関するものである。更に詳しくは非常に高い収縮性を有すると共に、透明性が良好で、かつ、優れたミシン目開封性をもつフルボトルのラベル用熱収縮性フィルムを提供することにある。
【課題を解決するための手段】
【００１２】
本発明が提案する熱収縮性フィルムは、以下のとおりである。
（１）Ｄ乳酸とＬ乳酸の構成割合が９５．０：５．０〜８５．０：１５．０または５．０：９５．０〜１５．０：８５．０であるポリ乳酸系重合体を主成分とする熱収縮性フィルムであって、８０℃で１０秒の温水中における該フィルムの主収縮方向の収縮率が７０％以上、主収縮方向と垂直の方向の収縮率が５％以下であり、さらに、主収縮方向と垂直の方向の引き裂き性が１００〜２５０Ｎ／ｍｍで、かつヘーズが７％以下である。
（２）ここで、主収縮方向の延伸倍率が４．０〜６．０倍の範囲であることが好ましい。
（３）本発明の熱収縮性フィルムは、フルボトル用容器に装着されるラベルに使用されることができる。
（４）また、前記フルボトル用容器がガラス瓶、アルミニウム製フルボトル缶、ＰＥＴボトル容器であることができる。
【発明の効果】
【００１３】
本発明においては、非常に高い収縮性を有すると共に、透明性が良好で、且つ、優れたミシン目開封性をもつ熱収縮性フィルムを得ることができ、リターナル瓶等のガラス瓶，アルミニウム製フルボトル缶，ＰＥＴボトル容器などのフルボトルのラベルに好適に使用できる。
【発明を実施するための最良の形態】
【００１４】
以下、本発明を詳しく説明する。
（ポリ乳酸系重合体）                                      
上記ポリ乳酸系重合体とは、乳酸、具体的には、Ｄ−乳酸またはＬ−乳酸の単独重合体またはそれらの共重合体をいう。すなわち構成単位がＤ−乳酸であるポリ−Ｄ−乳酸、構造単位がＬ−乳酸であるポリ−Ｌ−乳酸、更にはＬ−乳酸とＤ−乳酸の共重合体であるポリ−ＤＬ−乳酸があり、またこれらの混合体も含まれる。
【００１５】
上記ポリ乳酸系重合体は、縮重合法、開環重合法等の公知の方法で製造することが出来る。例えば、縮重合法では、Ｄ−乳酸、Ｌ−乳酸またはこれらの混合物を直接脱水縮重合して任意の組成を持つポリ乳酸が得られる。また、開環重合法では、乳酸の環状二量体であるラクチドを、必要に応じて重合調整剤等を用いながら、所定の触媒の存在下で開環重合して任意の組成をもつポリ乳酸が得られる。上記ラクチドには、Ｌ−乳酸の二量体であるＬ−ラクチド、Ｄ−乳酸の二量体であるＤ−ラクチド、Ｄ−乳酸とＬ−乳酸の二量体であるＤＬ−ラクチドがあり、これらを必要に応じて混合し重合することにより任意の組成、結晶性を持つポリ乳酸を得ることが出来る。
【００１６】
Ｄ−乳酸とＬ−乳酸の構成割合が１００：０もしくは０：１００であるポリ乳酸系重合体は非常に高い結晶性樹脂となり融点も高く、耐熱性、機械的物性に優れる傾向となる。しかし、熱収縮性フィルムとして使用する場合には結晶性が非常に高い場合、延伸時に延伸配向結晶化が進行してしまい、熱収縮率を調整することが難しくなり、かつ延伸条件において非結晶状態なフィルムを得ても収縮時の熱にて結晶化が進み収縮仕上がり性が低下してしまう。一方、ＤＬ−乳酸の共重合体の場合、その光学異性体の割合が増えるに従って結晶性が低下することが知られている。
よって、熱収縮性フィルムとしてポリ乳酸系重合体を使用する場合には適度に結晶性を低下させることが好ましい。
また、上記Ｄ体、Ｌ体を調整する目的で、Ｄ−乳酸とＬ−乳酸の構成割合が異なる２種類以上のポリ乳酸をブレンドすることも可能である。
【００１７】
発明フィルムを主に構成する中間層のポリ乳酸系重合体はＤ−乳酸とＬ−乳酸の構成割合が９５．０：５．０〜８５．０：１５．０または５．０：９５．０〜１５．０：８５．０であることが好ましく、９４．０：６．０〜８８．０：１２．０または６．０：９４．０〜１２．０：８８．０であることがより好ましい。
【００１８】
Ｄ−乳酸とＬ−乳酸の構成割合を上記範囲にする事によって、延伸時の配向結晶化を適宜に調整する事が可能となり、また収縮時の結晶化も低減することが出来ることからも高い収縮性を得ることが可能となるのである。更に、一方向の収縮のみを必要とする用途では主収縮方向と垂直方向の収縮率が低いことが好ましく、本発明のように結晶性を下げることによってその垂直方向の収縮率を抑えることが可能となるのである。
【００１９】
本発明の熱収縮性フィルムを構成するポリ乳酸系重合体は５０質量％以上９０質量％以下であることがより好ましい。５０質量％以上とすればフィルムの腰の低下や自然収縮性の悪化等を引き起こすことがなく、また、９０質量％以下とすることで耐破断性を向上させることができる。
【００２０】
（脂肪族ポリエステル）
本発明においては、上記ポリ乳酸系重合体に他の脂肪族ポリエステルを混合することがより好ましい。
本発明に使用される脂肪族ポリエステルとしては、ポリ乳酸系重合体を除く生分解性脂肪族ポリエステル、例えば、脂肪族ジオールと脂肪族ジカルボン酸を縮合して得られる脂肪族ポリエステル、環状ラクトン類を開環重合した脂肪族ポリエステル、合成系脂肪族ポリエステル、菌体内で生合成される脂肪族ポリエステル等が挙げられる。
【００２１】
脂肪族ジオールと脂肪族ジカルボン酸を縮合して得られる脂肪族ポリエステルは、脂肪族ジオールであるエチレングリコール、１，４−ブタンジオールおよび１，４−シクロヘキサンジメタノール等と、脂肪族ジカルボン酸であるコハク酸、アジピン酸、スベリン酸、セバシン酸およびドデカン二酸等の中から、それぞれ１種類以上選んで縮合重合して得られる。必要に応じてイソシアネート化合物等でジャンプアップして所望のポリマーを得ることが出来る。
環状ラクトン類を開環縮合した脂肪族ポリエステルとしては、環状モノマーであるε−カプロラクトン、δ−バレロラクトン、β−メチル−δ−バレロラクトン等が代表的に挙げられ、これらから１種類以上選ばれて重合される。
【００２２】
合成系脂肪族ポリエステルとしては、環状酸無水物とオキシラン類、例えば、無水コハク酸とエチレンオキサイド、プロピレンオキサイド等との共重合体等が挙げられる。
菌体内で生合成される脂肪族ポリエステルとしては、アルカリゲネスユートロファスを始めとする菌体内でアセチルコエンチームＡ（アセチルＣｏＡ）により生合成される脂肪族ポリエステルが知られている。この脂肪族ポリエステルは、主にポリ−β−ヒドロキシ酪酸（ポリ３ＨＢ）であるが、プラスチックとしての実用特性向上のために、吉草酸ユニット（ＨＶ）を共重合し、ポリ（３ＨＢ−ｃｏ−３ＨＶ）の共重合体にすることが工業的に有利である。ＨＶ共重合比は一般的に０〜４０％である。さらに長鎖のヒドロキシアルカノエートを共重合してもよい。
本原料は耐破断性を付与することを担っているため、ガラス転移温度は０℃以下、より好ましくは−２０℃以下にあることがより好ましい。
【００２３】
本発明における該脂肪族ポリエステルの融点については特に規定しないが、融点が１００℃以上の脂肪族ポリエステルを含ませることによって縦収縮を低減させることが可能となる。特にＰＥＴボトル用ラベルやガラス瓶用のラベルの様に縦方向の収縮を出来る限り抑えたい用途の場合には有効である。その理由としては明確に判明してはいないが、脂肪族ポリエステルは収縮前フィルム中で結晶化しているため、ポリ乳酸系重合体が収縮する温度領域、６０℃〜１００℃の範囲ではこの脂肪族ポリエステルは収縮時においても結晶状態を保つこととなり、その結果柱のような役割を果たすことによって縦収縮を抑える役割を果たしているのではないかと推測される。
【００２４】
なお、本発明に用いる脂肪族ポリエステルはガラス転移温度が０℃以下にあることが好ましく、この範囲であれば共重合体であっても構わない。例えば芳香族ジカルボン酸成分を含む芳香族脂肪族ポリエステルやカーボネート基を持つ脂肪族ポリエステルカーボネート（例えば、１，４−ブタンジオール／コハク酸重合体にカーボネート基を持つ構造など）など生分解性を持つ樹脂が好適に用いられる。
【００２５】
（乳酸系共重合ポリエステル）
本発明においては、上記の脂肪族ポリエステルとして、乳酸系樹脂以外の脂肪族ポリエステル、芳香族脂肪族ポリエステルまたはポリエーテルポリオールから選ばれる少なくとも１種と乳酸系樹脂とが共重合された乳酸系共重合ポリエステルも使用することができる。
【００２６】
本発明に好適に用いられる乳酸系共重合ポリエステルにおいて、乳酸系樹脂と共重合される、乳酸系樹脂以外の脂肪族ポリエステル、芳香族脂肪族ポリエステルあるいは、ポリエーテルポリオールについて説明する。その製造方法については特に限定されないが、ジカルボン酸とジオールを脱水縮合した構造をもつポリエステルまたは、ポリエーテルポリオールであり、脱水・脱グリコール縮合やエステル交換反応により製造することができる。
【００２７】
乳酸系共重合ポリエステルの製造方法については特に限定されないが、具体的にはジカルボン酸とジオールを脱水縮合したポリエステルまたは、ポリエーテルポリオールにラクタイドを、開環重合触媒の存在下に、開環共重合並びにエステル交換反応させて得る方法や、ジカルボン酸とジオールを脱水縮合したポリエステルまたは、ポリエーテルポリオールとポリ乳酸をエステル交換反応させて得る方法がある。
【００２８】
乳酸系共重合ポリエステルを含有する場合の好ましい配合量は、樹脂組成物中、１０〜５０質量％、好ましくは１５〜４０質量％である。１０質量％以上とすれば耐衝撃性の改良効果を十分に得ることができ、また、５０質量％以下であればフィルムが過剰に軟質化することもない。
【００２９】
また、本発明においてポリ乳酸系重合体に対して、脂肪族ポリエステルと乳酸系共重合ポリエステルとを混合して使用しても構わない。
【００３０】
（可塑剤）
更には、本発明のフィルムには特定の特性を示す可塑剤を添加することも可能である。
本発明に用いる可塑剤は、ＳＰ値が８．５〜９．５（ｃａｌ／ｃｍ３）１／２の範囲にあるものを使用することが好ましい。
特にポリ乳酸系重合体と脂肪族ポリエステルの混合系に本規定範囲の可塑剤を添加することによって、耐破断性を向上させることができる。
なお、本発明のＳＰ値とは、Ｆｅｄｏｒｓ法［Ｐｏｌｙｍ．Ｅｎｇ．Ｓｃｉ．１４（２）１５２，（１９７４）］によって算出される値である。
【００３１】
本発明に用いることのできる可塑剤の例としては、ジブチルアジペート、ジイソブチルアジペート、ジイソノニルアジペート、ジイソデシルアジペート、ジ（２−エチルヘキシル）アジペート、ジ（ｎ―オクチル）アジペート、ジ（ｎ―デシル）アジペート、ジブチルジグリコールアジペート、ジブチルセバケート、ジ（２−エチルヘキシル）セバケート、ジ（ｎ―ヘキシル）アゼレート、ジ（２−エチルヘキシル）アゼレート、ジ（２−エチルヘキシル）ドデカンジオネートなどの脂肪酸エステル系が挙げられ、また、ジイソノニルフタレート、ジイソデシルフタレート、ジ（２−エチルヘキシル）フタレートなどのフタル酸エステル系が挙げられる。さらに、トリ（２−エチルヘキシル）トリメリテートなどのトリメリット酸エステル系などが利用できる。
【００３２】
更に本規定の可塑剤は、ポリ乳酸系重合体を主成分とする樹脂組成物（他の脂肪族ポリエステルとの混合も含む）の混合物１００質量部に対して、０．５以上５質量部添加されることが好ましく、０．５以上３．０質量部添加されることがより好ましい。
【００３３】
（積層）
本発明においては、単層構成であっても、他の層との積層構成であってもよいが、ポリ乳酸系重合体と他の脂肪族ポリエステルとの混合物を主成分とする層を中間層とし、ポリ乳酸系重合体を最外層とした積層フィルムにする事が好ましい。
ポリ乳酸系重合体に他の脂肪族ポリエステルを混合した場合、フィルム表面の耐熱性は低下してしまい、ラベル用途などではラベリング後のフィルムが熱い状態で接触した場合には熱による融着を生じる恐れがある。
従ってポリ乳酸系重合体の外層を設けることによりフィルム表面の耐熱性を向上させることが可能となる。
【００３４】
また、ポリ乳酸系重合体と脂肪族ポリエステルは延伸時の変形挙動が異なるので、両樹脂の混合体を延伸する場合に平面あれを起こすことによってヘーズが大幅に低下してしまう。これは含まれるポリ乳酸系重合体以外の成分が増えるに従って大きくなり、透過光の拡散が起きるためヘーズが上昇し透明感が低下する。
従ってこのフィルム表面上での透過光の拡散を抑制する方法は、表面あれを抑えることであり、透明性の高いポリ乳酸系重合体の外層を設けることにより可能となる。
【００３５】
また、積層構成とした場合の外層でのポリ乳酸系重合体量は９０質量％以上、好ましくは９５質量％以上、より好ましくは１００質量％である。ポリ乳酸系重合体量が９０質量％以下では上記フィルムと同様な延伸時の表面あれが顕著となり外層としての役割を果たすことが出来なくなるからである。
【００３６】
外層の厚みは表面あれの凹凸の大きさよりも上回る程度の厚みを設けることが必要であり、具体的には１μｍ以上、好ましくは２μｍ以上あれば透明性の改良効果としては十分であるが、滑り性や耐熱融着性を付与することも考慮した場合には、３μｍ以上が好ましく、４μｍ以上ある方がより好ましい。
【００３７】
（無機粒子）
本発明の熱収縮性フィルムにおいて、無機粒子を添加することで滑り性を付与することができる。具体的な無機粒子としては、シリカ、タルク、カオリンなどの無機粒子があげられる。平均粒径は０．５〜５μｍ程度が好ましい。添加量は、最外層樹脂１００質量部に対して、０．０１部以上５．０部以下で添加する事が好ましく、０．０５部以上３．０部以下で添加することがより好ましい。
熱収縮性フィルムを積層構成にする場合には、最外層に無機粒子を添加すればよい。このような無機粒子は延伸時に表面に移行して表面をあらすことによって、滑り性を付与する機能を持っている。しかし、この表面への移行の度合いは延伸条件に依存するのであるが、主に横一軸延伸フィルムではその、延伸による面積倍率が多くならず、その結果、滑り性が十分に付与できず、その結果無機粒子を多めに入れるという処方をせざるを得ない場合がある。しかし入れすぎると透明性が低下したり、添加した無機粒子が凝集してしまい、その凝集物が押出時フィルム表面にでてしまい外観不良となってしまうおそれがある。そこで、最外層を調整することによって、最小限の添加量で最大限の効果を見いだせることが好ましい。
【００３８】
（製法）
次に、本発明のフィルムの製造方法を具体的に説明するが下記製造法には何ら限定されない。
上記内容で配合されたポリ乳酸系重合体と脂肪族ポリエステルを主成分とする混合体を押出機によって溶融させ、押出機の途中のベント溝や注入溝からの液添加により可塑剤を所定の量添加して押出す製造方法が一般的である。押出に際しては、Ｔダイ法、チューブラ法などの既存のどの方法を採用してもよい。その際に分解による分子量の低下を考慮し温度設定をする必要がある。
【００３９】
これらの混合物には諸物性を調整する目的で、熱安定剤、光安定剤、光吸収剤、滑剤、可塑剤、無機充填剤、着色剤、顔料等を添加することも出来る。
溶融押出された樹脂は、冷却ロール、空気、水等で冷却された後、熱風、温水、赤外線、マイクロウエーブ等の適当な方法で再加熱され、ロール法、テンター法、チューブラ法等により、１軸または２軸に延伸される。
【００４０】
延伸温度は混合比やポリ乳酸の結晶性等また熱収縮性フィルムの要求用途に応じて変える必要があり、７０〜９５℃の範囲で制御されるが本用途のように主収縮方向の収縮率を高くするという面からは高倍率、低温延伸が好ましい。延伸倍率は主収縮方向においては４．０〜６．０倍、好ましくは４．０〜５．０倍延伸する。主収縮と直交する方向は縦収縮を抑える必要があるので１．０〜１．１倍、好ましくは１．０〜１．０５倍の範囲で適宜延伸される。
【００４１】
（収縮率）
本発明の熱収縮性フィルムにおける好ましい主収縮方向の収縮率は８０℃温水で１０秒間の熱収縮率が７０％以上、好ましくは、７０〜８５％であり、主収縮方向と垂直の方向の収縮率は８０℃温水で１０秒間の熱収縮率が５％以下、好ましくは３％以下である。主収縮方向の収縮率が７０％未満であると、容器の形状によるが首部もしくは天部が収縮不足となる可能性がある。また、主収縮方向と垂直の方向の収縮率が５％より大きいと、該方向の収縮が目立ち収縮仕上がり性を悪化する。
【００４２】
（ミシン目開封性）
また、ミシン目開封性（ラベル収縮装着後にミシン目沿いに綺麗に切れるか否か）はフィルムの主収縮方向と垂直の方向の引き裂き性（ＪＩＳ  Ｋ７１２８  Ｃ法においては、主収縮方向に相当）が１００〜２５０Ｎ／ｍｍの範囲であり、より好ましくは１５０〜２００Ｎ／ｍｍであることが必要である。１００Ｎ／ｍｍ未満では容器がＰＥＴボトルの場合、落下時にミシン目からラベルが破袋する可能性がある。２５０Ｎ／ｍｍ以上では充分なミシン目開封性が得られず、好ましくない。
【００４３】
更に、透明性については、ラベルのボトル側内面に全面印刷されることが多く、更には高収縮部の透明性も要求される為、収縮前のフィルムヘーズは７％以下、好ましくは５％である。
【実施例】
【００４４】
以下に実施例を示すが、これらにより本発明は何ら制限を受けるものではない。なお、実施例に示す測定値および評価は次のように行った。ここで、フィルムの引取り（流れ）方向をＭＤ、その直交方向をＴＤと記載する。
【００４５】
１）熱収縮率
フィルムより、各々ＭＤおよびＴＤに１００ｍｍ巾の標線を入れたサンプルを切りだし、８０℃温水バスに１０秒間浸漬し収縮量を測定した。熱収縮率は、収縮前の原寸に対する収縮量の比率を％値で表示した。
【００４６】
２）引き裂き強度（フィルムの主収縮方向と垂直の方向の引き裂き性）
ＪＩＳ  Ｋ７１２８  Ｃ法に準拠し、引張速度１００ｍｍ／分で雰囲気温度２３℃におけるフィルムの主収縮方向の引き裂き強度を測定した。
【００４７】
３）全ヘ−ズ
ＪＩＳＫ６７１４に準拠し、フィルムを測定した。
【００４８】
４）収縮仕上がり性（蒸気シュリンカー）
フィルムを円筒状にして５００ｍＬＰＥＴボトルの首部まで全面に被せ、蒸気シュリンクトンネルを通過させてボトルに装着し、収縮外観を評価した。蒸気シュリンクトンネルの温度は８０〜８５℃にて実施した。
フイルム被覆後は下記基準にて評価した。
○：シワ、アバタ、首部近辺に収縮不足の何れも発生しない。
△：首部近辺に収縮不足は見られないが若干縦引け、シワが見られる。
×：特に首部近辺に収縮不足による波打・シワの発生が顕著に見られる。
【００４９】
５）ミシン目開封性
フィルムＭＤに０．７×０．７ｍｍピッチでミシン目を入れたフィルムを円筒状にして２８０ｍＬＰＥＴボトルの首部まで全面に被せ、８５℃の温水バスに１０秒浸漬し、収縮装着後のミシン目縦裂け性を評価した。ミシン目に沿って、下部まで問題なく切れるものを（○）、ミシン目に沿ってある程度切れるが下部まで到達する前にリンゴの皮むき状態になるものを（△）、殆どミシン目に沿って切れず、リンゴの皮むき状態になるものを（×）とした。
【００５０】
［実施例１］
乳酸系重合体１（カーギル・ダウ社製「ＮａｔｕｒｅＷｏｒｋｓ４０５０」、Ｌ−乳酸／Ｄ−乳酸＝９４．５／５．５、重量平均分子量：２０万）４０質量％、乳酸系重合体２（カーギル・ダウ社製「ＮａｔｕｒｅＷｏｒｋｓ４０６０」、Ｌ−乳酸／Ｄ−乳酸＝８８．０／１２．０、重量平均分子量２０万）４０質量％、ポリカプロラクトン（ダイセル化学社製「セルグーリンＰＨ−７」、融点：６１℃、ガラス転移温度：−５８℃）１２質量％、ポリブチレンサクシネート（昭和高分子社製「ビオノーレ１０１０」、融点：１１４℃、ガラス転移温度：−３２℃）８質量％からなる樹脂を中間層として、前記乳酸系重合体１を４０質量％、前記乳酸系重合体２を６０質量％とした混合樹脂（粒径１．６μｍのアルミナシリカが０．１５％添加されている）を外層原料として、中間層、外層の混合原料を別々の押出機にて１９０℃〜２１０℃にて混練し、中間層を構成する混合樹脂１００質量部に対してジ（２−エチルヘキシル）アゼレート（ＤＯＺ：ＳＰ値８．９６）を３質量部ベント溝より添加し、２００℃でＴダイ内で合流させ、表層／中間層／裏層の２種３層構造からなる溶融体を約３６℃のキャスティングロールにて急冷し、未延伸シートを得た。この未延伸未延伸シートをＭＤに６０℃で１．０２倍のロール延伸、次いで、ＴＤに６８℃で４．７倍延伸し、厚さ５０μｍの熱収縮性フィルム（積層比：５μｍ／４０μｍ／５μｍ）を得た。得られた熱収縮性フィルムの評価結果を表１に示す。
なお、この場合ＴＤが主収縮方向となる。
【００５１】
【表１】
2007091868.tif 000002
【００５２】
［実施例２］
乳酸系重合体１（カーギル・ダウ社製「ＮａｔｕｒｅＷｏｒｋｓ４０５０」、Ｌ−乳酸／Ｄ−乳酸＝９４．５／５．５、重量平均分子量：２０万）２５質量％、乳酸系重合体２（カーギル・ダウ社製「ＮａｔｕｒｅＷｏｒｋｓ４０６０」、Ｌ−乳酸／Ｄ−乳酸＝８８．０／１２．０、重量平均分子量２０万）５５質量％、ポリカプロラクトン（ダイセル化学社製「セルグーリンＰＨ−７」、融点：６１℃、ガラス転移温度：−５８℃）１２質量％、ポリブチレンサクシネート（昭和高分子社製「ビオノーレ１０１０」、融点：１１４℃、ガラス転移温度：−３２℃）８質量％からなる樹脂を中間層として、前記乳酸系重合体１を４０質量％、前記乳酸系重合体２を６０質量％とした混合樹脂（粒径１．６μｍのアルミナシリカが０．１５％添加されている）を外層原料として、中間層、外層の混合原料を別々の押出機にて１９０℃〜２１０℃にて混練し、中間層を構成する混合樹脂１００質量部に対してジ（２−エチルヘキシル）アゼレート（ＤＯＺ：ＳＰ値８．９６）を５質量部ベント溝より添加し、２００℃でＴダイ内で合流させ、表層／中間層／裏層の２種３層構造からなる溶融体を約３６℃のキャスティングロールにて急冷し、未延伸シートを得た。この未延伸シートをＭＤに６０℃で１．１０倍のロール延伸、次いで、ＴＤに６５℃で４．５倍延伸し、厚さ５０μｍの熱収縮性フィルム（積層比：５μｍ／４０μｍ／５μｍ）を得た。得られた熱収縮性フィルムの評価結果を表１に示す。
なお、この場合ＴＤが主収縮方向となる。
【００５３】
［実施例３］
乳酸系重合体１（カーギル・ダウ社製「ＮａｔｕｒｅＷｏｒｋｓ４０５０」、Ｌ−乳酸／Ｄ−乳酸＝９４．５／５．５、重量平均分子量：２０万）２０質量％、乳酸系重合体２（カーギル・ダウ社製「ＮａｔｕｒｅＷｏｒｋｓ４０６０」、Ｌ−乳酸／Ｄ−乳酸＝８８．０／１２．０、重量平均分子量２０万）４０質量％、乳酸系共重合ポリエステル（大日本インキ社社製「プラメートＰＤ１５０」、重量平均分子量：１１万）４０質量％からなる樹脂を中間層として、前記乳酸系重合体１を４０質量％、前記乳酸系重合体２を６０質量％とした混合樹脂（粒径１．６μｍのアルミナシリカが０．１５％添加されている）を外層原料として、中間層、外層の混合原料を別々の押出機にて１９０℃〜２１０℃にて混練し、中間層を構成する混合樹脂１００質量部に対してジ（２−エチルヘキシル）アゼレート（ＤＯＺ：ＳＰ値８．９６）を３質量部ベント溝より添加し、２００℃でＴダイ内で合流させ、表層／中間層／裏層の２種３層構造からなる溶融体を約３６℃のキャスティングロールにて急冷し、未延伸シートを得た。この未延伸シートをＭＤに６０℃で１．０２倍のロール延伸、次いで、ＴＤに６８℃で５．０倍延伸し、厚さ５０μｍの熱収縮性フィルム（積層比：５μｍ／４０μｍ／５μｍ）を得た。得られた熱収縮性フィルムの評価結果を表１に示す。
なお、この場合ＴＤが主収縮方向となる。
【００５４】
［比較例１］
実施例１と同じ構成の樹脂を同様の方法で未延伸シートを得た。この未延伸シートをＭＤに６０℃で１．０２倍のロール延伸、次いで、ＴＤに６５℃で３．８倍延伸し、厚さ５０μｍの熱収縮性フィルム（積層比：５μｍ／４０μｍ／５μｍ）を得た。得られた熱収縮性フィルムの評価結果を表１に示す。
なお、この場合ＴＤが主収縮方向となる。
【００５５】
［比較例２］
実施例２と同じ構成の樹脂を同様の方法で未延伸シートを得た。この未延伸シートをＭＤに６０℃で１．１８倍のロール延伸、次いで、ＴＤに６５℃で４．７倍延伸し、厚さ５０μｍの熱収縮性フィルム（積層比：５μｍ／４０μｍ／５μｍ）を得た。得られた熱収縮性フィルムの評価結果を表１に示す。
なお、この場合ＴＤが主収縮方向となる。
【００５６】
［比較例３］
乳酸系重合体１（カーギル・ダウ社製「ＮａｔｕｒｅＷｏｒｋｓ４０５０」、Ｌ−乳酸／Ｄ−乳酸＝９４．５／５．５、重量平均分子量：２０万）５０質量％、乳酸系重合体２（カーギル・ダウ社製「ＮａｔｕｒｅＷｏｒｋｓ４０６０」、Ｌ−乳酸／Ｄ−乳酸＝８８．０／１２．０、重量平均分子量２０万）２５質量％、ポリブチレンサクシネート／アジペート（昭和高分子製「ビオノーレ３００３」、融点：９４℃、ガラス転移温度：−４５℃）２５質量％からなる樹脂を中間層として、前記乳酸系重合体１を４０質量％、前記乳酸系重合体２を６０質量％とした混合樹脂（粒径１．６μｍのアルミナシリカが０．１５％添加されている）を外層原料として、中間層、外層の混合原料を別々の押出機にて１９０℃〜２１０℃にて混練し、中間層を構成する混合樹脂１００質量部に対してジ（２−エチルヘキシル）アゼレート（ＤＯＺ：ＳＰ値８．９６）を３質量部ベント溝より添加し、２００℃でＴダイ内で合流させ、表層／中間層／裏層の２種３層構造からなる溶融体を約３６℃のキャスティングロールにて急冷し、未延伸シートを得た。この未延伸未延伸シートをＭＤに６０℃で１．０２倍のロール延伸、次いで、ＴＤに６８℃で４．７倍延伸し、厚さ５０μｍの熱収縮性フィルム（積層比：５μｍ／４０μｍ／５μｍ）を得た。得られた熱収縮性フィルムの評価結果を表１に示す。
なお、この場合ＴＤが主収縮方向となる。
【００５７】
［比較例４］
ジカルボン酸成分がテレフタル酸、ジオール成分がエチレングリコールであり、共重合成分が１，４−シクロヘキサンジメタノール３２モル％である共重合ポリエステル樹脂に平均粒径２．４μｍの無定形シリカ（富士シリシア社製「サイリシア３２０」）を０．０５質量％加えた共重合ポリエステル樹脂とジカルボン酸成分がテレフタル酸、ジオール成分が１，４−ブタンジオールであるポリブチレンテレフタレート樹脂を８５：１５の割合で混合した原料を押出機にて２５０℃〜２７０℃にて混練して得られた溶融体を約３６℃のキャスティングロールにて急冷し、未延伸シートを得た。この未延伸シートをＭＤに７０℃で１．０５倍のロール延伸、次いで、ＴＤに８４℃で５．０倍延伸し、厚さ５０μｍの熱収縮性フィルムを得た。得られた熱収縮性フィルムの評価結果を表１に示す。
なお、この場合ＴＤが主収縮方向となる。
【００５８】
［比較例５］
ジカルボン酸成分がテレフタル酸、ジオール成分がエチレングリコールであり、共重合成分が１，４−シクロヘキサンジメタノール３２モル％である共重合ポリエステル樹脂に平均粒径２．４μｍの無定形シリカ（富士シリシア社製「サイリシア３２０」）を０．０５質量％加えた共重合ポリエステル樹脂とジカルボン酸成分がテレフタル酸、ジオール成分が１，４−ブタンジオールであり、共重合成分がイソフタル酸７．５モル％である共重合ポリブチレンテレフタレート樹脂を８５：１５の割合で混合した原料を押出機にて２５０℃〜２７０℃にて混練して得られた溶融体を約３６℃のキャスティングロールにて急冷し、未延伸シートを得た。この未延伸シートをＭＤに７０℃で１．０２倍のロール延伸、次いで、ＴＤに７８℃で５．５倍延伸し、厚さ５０μｍの熱収縮性フィルムを得た。得られた熱収縮性フィルムの評価結果を表１に示す。
なお、この場合ＴＤが主収縮方向となる。
【００５９】
［比較例６］
表２に示す粘弾性特性を有する、スチレン−ブタジエンブロック共重合体からなる樹脂１および樹脂２、並びにスチレン−ブチルアクリレ−ト共重合体からなる樹脂３を用意した。そして、スチレン−ブタジエンブロック共重合体からなる樹脂１が６０ｗｔ％、樹脂２が４０ｗｔ％の混合樹脂を中間層の原料とし、スチレン−ブタジエンブロック共重合体からなる樹脂１が４０ｗｔ％、樹脂２が４０ｗｔ％、およびスチレン−ブチルアクリレ−ト共重合体からなる樹脂３が２０ｗｔ％の混合樹脂を両外層の原料とし、各混合原料を別々の押出機で溶融し、Ｔダイにて押出した表層／中間層／裏層の２種３層構造からなる溶融体をキャストロールで冷却し厚さ３００μｍの未延伸シートを得た。この未延伸シートをＭＤに９０℃で１．２０倍のロール延伸、次いで、ＴＤに９０℃で６倍延伸し、厚さ５０μｍの熱収縮性フィルム（積層比：６．２５μｍ／３７．５μｍ／６．２５μｍ）を得た。得られた熱収縮性フィルムの評価結果を表１に示す。
なお、この場合ＴＤが主収縮方向となる。
【００６０】
【表２】
2007091868.tif 000003
【００６１】
表１から明らかなように、実施例１、２、３はいずれも特性的に優れていることが判る。これに対して、比較例１は収縮率が低いため、仕上がりで首部に収縮不足による波打が見られた。比較例２は縦収縮率が高いため、仕上がりで引け及びシワが見られた。比較例３は透明性に問題があった。比較例４、５のＰＥＴ系収縮フィルムはミシン目開封性があまり良くない。比較例６のＳＢＳ系の熱収縮性フィルムは、ミシン目開封性には優れているが完全な収縮不足であった。